(57)【要約】【課題】誘電体層および内部電極層を薄層化してもデラミネーションを抑制できる積層セラミックコンデンサおよびその製法を提供する。【解決手段】厚みがいずれも２μｍ以下の誘電体層と内部電極層とが交互に積層されているコンデンサ本体の端面に一対の外部電極を形成してなり、前記内部電極層の一端部を外部電極と電気的に絶縁し、他端部を電気的に接続してなる積層セラミックコンデンサにおいて、前記コンデンサ本体の端面における内部電極層の一端部が凹部状に形成され、該凹部にセラミック層が充填され、内部電極層の他端部には一部にセラミック層が形成されていること特徴とする。【選択図】図１
2006210590.tif 000002
【特許請求の範囲】
【請求項１】
厚みがいずれも２μｍ以下の誘電体層と内部電極層とが交互に積層されているコンデンサ本体の端面に一対の外部電極を形成してなり、前記内部電極層の一端部を外部電極と電気的に絶縁し、他端部を電気的に接続してなる積層セラミックコンデンサにおいて、前記コンデンサ本体の端面における内部電極層の一端部が凹部状に形成され、該凹部にセラミック層が充填され、内部電極層の他端部には一部にセラミック層が形成されていること特徴とする積層セラミックコンデンサ。
【請求項２】
内部電極層の凹凸差が１０μｍ以上である請求項１記載の積層セラミックコンデンサ。
【請求項３】
誘電体層の厚みをｔ１、内部電極層の厚みをｔ２としたときに、ｔ１＜ｔ２の関係を満足する請求項１又は２に記載の積層セラミックコンデンサ。
【請求項４】
以下（ａ）、（ｂ）もしくは（ｃ）、（ｄ）のいずれかの工程を具備することを特徴とする積層セラミックコンデンサの製法。
（ａ）誘電体グリーンシートと内部電極パターンとが交互に積層され、対向する端面に内部電極パターンが露出してなるコンデンサ本体成形体を焼成して内部電極層が露出したコンデンサ本体を形成する工程、
（ｂ）該コンデンサ本体における内部電極層の露出面にセラミックペーストを塗布した後に外部電極を形成する工程、
もしくは、
（ｃ）誘電体グリーンシートと内部電極パターンとが交互に積層され、対向する端面に内部電極パターンが露出してなるコンデンサ本体成形体を形成する工程、
（ｂ）該コンデンサ本体成形体における内部電極パターンの露出面にセラミックペーストを塗布した後に外部電極ペーストを塗布し、同時焼成する工程。
【発明の詳細な説明】
【技術分野】
【０００１】
本発明は、積層セラミックコンデンサおよびその製法に関し、特に、誘電体層および内部電極層が薄層化され高積層化された小型高容量かつ高信頼性を有する積層セラミックコンデンサおよびその製法に関する。
【背景技術】
【０００２】
近年、携帯電話などモバイル機器の普及やパソコンなどの主要部品である半導体素子の高速、高周波化に伴い、このような電子機器に搭載される積層セラミックコンデンサは、小型、高容量化の要求がますます高まっている。
【０００３】
そのため積層セラミックコンデンサを構成する誘電体層は薄層化と高積層化が図られているが、近年、誘電体層の薄層化に伴う内部電極層との厚み差の減少のために、誘電体層上における内部電極層による段差が顕著になり、積層セラミックコンデンサは、焼成後に誘電体層と内部電極層との接合面の剥離（デラミネーション）が問題視されている。
【０００４】
このような問題に対して、例えば、特許文献１では、誘電体グリーンシート上の内部電極パターンの周囲に、該内部電極パターンと実質同一厚みになるようにセラミックパターンを形成する方法が提案されている。
【特許文献１】特開２０００−３１１８３１号公報
【発明の開示】
【発明が解決しようとする課題】
【０００５】
しかしながら、上記特許文献１のように、内部電極パターンの周囲にセラミックパターンを形成する工法では、実際上、内部電極パターンの周囲にセラミックパターンを印刷する際に、セラミックパターンが内部電極パターン上に乗り上げてしまい、新たにセラミックパターンによる段差が生じること、および積層前においても積層される誘電体グリーンシート間が密着しやすくなり、積層する際に脱気が困難となること等により焼成後の積層セラミックコンデンサには依然としてデラミネーションが発生するという問題があった。
【０００６】
従って本発明は、誘電体層および内部電極層を薄層化してもデラミネーションを抑制できる積層セラミックコンデンサおよびその製法を提供することを目的とする。
【課題を解決するための手段】
【０００７】
本発明の積層セラミックコンデンサは、（１）厚みがいずれも２μｍ以下の誘電体層と内部電極層とが交互に積層されているコンデンサ本体の端面に一対の外部電極を形成してなり、前記内部電極層の一端部を外部電極と電気的に絶縁し、他端部を電気的に接続してなる積層セラミックコンデンサにおいて、前記コンデンサ本体の端面における内部電極層の一端部が凹部状に形成され、該凹部にセラミック層が充填され、内部電極層の他端部には一部にセラミック層が形成されていること特徴とする。
【０００８】
上記積層セラミックコンデンサでは、（２）内部電極層の凹凸差が１０μｍ以上であること、（３）誘電体層の厚みをｔ１、内部電極層の厚みをｔ２としたときに、ｔ１＜ｔ２の関係を満足すること、が望ましい。
【０００９】
本発明によれば、また、（４）以下（ａ）、（ｂ）もしくは（ｃ）、（ｄ）のいずれかの工程からなることを特徴とする積層セラミックコンデンサの製法が提供される。
【００１０】
（ａ）誘電体グリーンシートと内部電極パターンとが交互に積層され、対向する端面に内部電極パターンが露出してなるコンデンサ本体成形体を焼成して内部電極層が露出したコンデンサ本体を形成する工程、（ｂ）該コンデンサ本体における内部電極層の露出面にセラミックペーストを塗布した後に外部電極を形成する工程、もしくは、（ｃ）誘電体グリーンシートと内部電極パターンとが交互に積層され、対向する端面に内部電極パターンが露出してなるコンデンサ本体成形体を形成する工程、（ｂ）該コンデンサ本体成形体における内部電極パターンの露出面にセラミックペーストを塗布した後に外部電極ペーストを塗布し、同時焼成する工程。
【発明の効果】
【００１１】
本発明の積層セラミックコンデンサによれば、コンデンサ本体の端面に内部電極層を凹凸状に形成し、その凹凸面において、凹部の絶縁性および凸部の導電性をそれぞれ損なわない程度にセラミック層を形成しているために、積層セラミックコンデンサを構成する誘電体層および内部電極層の厚みを２μｍ以下と薄層化しても、誘電体グリーンシート上に形成した内部電極パターンの周囲にセラミックパターンを形成することなしにデラミネーションの発生を防止できる。
【００１２】
つまり、本発明の製法によれば、誘電体グリーンシート上の内部電極パターンの周囲にセラミックパターンを形成しないものであるために、セラミックパターンによる新たな段差が無く、誘電体グリーンシートと内部電極パターンとの密着性を高めることができるために、積層時の脱気性を容易に高めることができるとともに、これによるデラミネーションの発生を容易に防止できる。
【発明を実施するための最良の形態】
【００１３】
（構造）
本発明の積層セラミックコンデンサについて、図１の概略断面図をもとに詳細に説明する。図１は、本発明の積層セラミックコンデンサを示す概略断面図である。引出しの拡大図はコンデンサ本体端面の外部電極との接合部分の模式図である。
【００１４】
本発明の積層セラミックコンデンサは、コンデンサ本体１の両端面２に外部電極３ａ、３ｂが形成されている。この外部電極３は、例えば、ＣｕもしくはＣｕとＮｉの合金ペーストを焼き付けて形成されている。
【００１５】
コンデンサ本体１は誘電体層５と内部電極層７ａ、７ｂとが交互に積層され構成されている。誘電体層５および内部電極層７の厚みはいずれも２μｍ以下であることを特徴とするものである。ここで内部電極層７ａは外部電極３ａと接続され、内部電極層７ｂは外部電極３ｂと接続されている。
【００１６】
つまり、本発明では、コンデンサ本体１の端面２に内部電極層７ａ、７ｂが交互に凹凸状に形成されていることを特徴とするものであり、内部電極層７ｂの凹部９ａの絶縁性および内部電極層７ａの凸部９ｂの導電性をそれぞれ損なわない程度に、外部電極３ａ、３ｂと内部電極層７ａ、７ｂとの間にセラミック層８を形成することが重要である。
【００１７】
つまり、セラミック層８は、内部電極層７の凹部９ａは厚く、一方、凸部９ｂは薄く形成されていることが好ましい。
【００１８】
また、内部電極層７ｂの凹部９ａに充填されたセラミック層８は、凹部９ａ全面に緻密に形成されていることが望ましく、一方、内部電極層７ａの凸部９ｂが粗に形成されていることが好ましく、このように内部電極層７ｂの凹部９ａおよび凸部９ｂでは、セラミック層８の密度を異ならせていることが好ましい。
【００１９】
本発明に係るセラミック層８は、図１の拡大図に示すように、その一部は内部電極層７ａの凸部９ｂの端面において、隣接する誘電体層５側から内部電極層７ａ、７ｂの端面を覆うように厚み方向に接続されているもの、あるいは、内部電極層７ａ、７ｂの端面にセラミック粒子が単体で存在するものも含まれる。
【００２０】
また、内部電極層７の外部電極への投錨効果を発揮する点で、内部電極層７の凹凸差が１０μｍ以上であることが好ましい。
【００２１】
そして、本発明によれば、誘電体層５の厚みをｔ１、内部電極層７ａ、７ｂの厚みをｔ２としたときに、ｔ１＜ｔ２の関係を満足するほどに誘電体層５の厚みが薄く内部電極層７ａ、７ｂによる段差がより顕著な場合であってもデラミネーションの発生を防止できる。
【００２２】
ここで本発明の積層セラミックコンデンサを構成する誘電体層５、内部電極層７ａ、７ｂ、セラミック層８、外部電極３ａ、３ｂの材質について説明する。
【００２３】
本発明に係る誘電体層５はチタン酸バリウムを主成分とするものであれば高誘電率化できるという点で好ましい。
【００２４】
内部電極層７ａ、７ｂは、高積層化しても製造コストを抑制できるという点で、ニッケル（Ｎｉ）や銅（Ｃｕ）などの卑金属が望ましく、特に、本発明にかかる誘電体層５との同時焼成が図れるという点でニッケル（Ｎｉ）がより望ましい。
【００２５】
セラミック層８は、誘電体層５と同じ主成分を含むものであることが焼成収縮を一致させるという点および誘電体層５の誘電特性を低下させないという点で好ましい。さらに、このセラミック層８を構成する結晶粒子は、セラミック層８の結晶粒子間の隙間は外部電極３ａ、３ｂよりも小さい。同時焼成する場合、外部電極３ａ、３ｂを後付けする場合があるため、外部電極の金属粒子がセラミック層８を貫通し導通することを防止するという点で外部電極に含まれる金属粒子よりも粒径が小さいことが好ましい。
【００２６】
外部電極３は、本発明にかかるコンデンサ本体１の突出した内部電極層７ａ、７ｂの凹凸部９ｂ、９ａに入り込んで投錨効果を発揮するように形成されているものであり、成分として金属成分とセラミック成分とからなるものである。金属成分は内部電極層７ａ、７ｂとの合金化による接合力を高めるという点で金属成分がＮｉやＣｕもしくはこれらの合金が好ましい。
【００２７】
この場合、内部電極層７ａ、７ｂにＮｉを用い、かつ外部電極３ａ、３ｂにＣｕを用いることで、内部電極層７ａ、７ｂとの接続部にＣｕとＮｉとの合金相が形成されやすくなり両電極間の接合性を高めることができる。
【００２８】
また、外部電極３ａ、３ｂに含まれるセラミック成分は前記セラミック層８と同じく誘電体層５と同じ主成分を含むものであることが焼成収縮を一致させるという点および誘電体層５の誘電特性を低下させないという点で好ましい。
【００２９】
さらに、この外部電極３では、上記したように金属成分の粒子径がこれに含まれるセラミック成分やセラミック層８を構成するセラミック粒子よりも大きいことが好ましい。
【００３０】
これにより外部電極３を構成する金属成分のセラミック層８への侵入による導通を防止できる。
【００３１】
次に、本発明に係る積層セラミックコンデンサの製法について詳細に説明する。図２は、本発明の積層セラミックコンデンサの製法を示す工程図である。
【００３２】
本発明の積層セラミックコンデンサは、（ａ）誘電体グリーンシート２１上に長方形状の内部電極パターン２３を複数形成し、（ｂ−１、ｂ−２）内部電極パターン２３が形成された誘電体グリーンシート２１を複数積層して母体積層体２５を作製する（ｃ）。この場合、内部電極パターン２３は、その長寸方向に半パターンずつずらすように積層されている。内部電極パターン２３としては、導体ペーストやめっき膜を用いることができる。この場合、パターン密度が高くかつ強度的に強いという理由からめっき膜が好ましい。
【００３３】
積層は内部電極パターン２３と誘電体グリーンシート２１とが強固に密着するように減圧しながら、温度５０℃以上、圧力５０ＭＰａ以上で加圧して行われる。
【００３４】
本発明にかかる母体積層体２５では、誘電体グリーンシート２１上の内部電極パターン２３の周囲にセラミックパターンを形成しないために、誘電体グリーンシート２１間の内部電極パターン２３以外の部分には段差による空隙２７が形成されている。そのため、母体積層体２５の内部まで十分に減圧できることから誘電体グリーンシート２１と内部電極パターン２３との密着性を高めることができる。
【００３５】
次に、母体積層体２５を格子状に切断する。この切断では、母体積層体２５を積層方向に一層毎に内部電極パターン２３の周囲を矩形状に、かつ前記矩形状に切断される層の上下の層については内部電極パターン２３の長寸方向の中央を切断するように行う。
【００３６】
こうして、図２（ｃ）に示すように、内部電極パターン２３が露出するコンデンサ本体成形体２９が形成される。本発明にかかるコンデンサ本体成形体２９は、とりもなおさず、その端面における内部電極パターン２３の突出量により凹凸差が形成され、一端面では内部電極パターン２３の一端部が凹状に形成され、この凹状に形成された内部電極パターン２３はコンデンサ本体成形体２９の他端面では凸状になっている。
【００３７】
次に、コンデンサ本体成形体２９を所定の条件で焼成して端面に内部電極層７が凹凸９ａ、９ｂ状に露出したコンデンサ本体１を形成する。
【００３８】
次に、コンデンサ本体１の端面２における内部電極層７の凹凸部分９ａ、９ｂにセラミックペーストを塗布する。塗布方法は容器に溜めたセラミックスラリの表面にコンデンサ本体１の内部電極層が露出した端面側を浸漬して、その端面にセラミックペーストを付着させるものである。なお、セラミックペーストは焼結性および誘電特性向上の点で誘電体グリーンシート２１に用いた誘電体粉末を用いることが好ましい。
【００３９】
次に、コンデンサ本体１の端面２に塗布したセラミックペーストを乾燥させた後、そのセラミック層８の表面に外部電極ペーストを塗布し乾燥焼き付けをして外部電極３を形成する。セラミックペーストは内部電極層７ａ、７ｂとのぬれ性が悪いため、その凹面には一部しか形成されず導通される。
【００４０】
本発明の製法においてセラミックペーストは、コンデンサ本体の端面にセラミックペーストを塗布した後に、突出した凸部９ｂ側の内部電極７の先端部分からセラミックペーストが凹部側へレベリングによって流れ落ちやすくなる程度に粘度調整されたものが好ましい。このような粘度を有するセラミックペーストを用いることにより突出した側の内部電極層７の端面２にセラミックペーストが残りにくくなり、そのため内部電極層７と外部電極３との導通を取りやすくなる。一方、突出した内部電極層７の先端部分である凸部９ｂから流れ落ちたセラミックペーストが凹部９ａへ流れ込むことにより、隣接して対極となる内部電極層７と外部電極３との絶縁を図ることができる。なお、このセラミックペーストに用いる誘電体粉末の粒子径は誘電体層５の厚みよりも小さいものであることが好ましい。
【００４１】
図３は、本発明にかかる積層セラミックコンデンサの他の態様のものであり、凹部と外部電極との間に微少な空隙を形成したものである。空隙９ｃの形成は、セラミックペーストの固形分濃度および粘度を低くして形成される。
【００４２】
本発明によれば、凹部９ａと外部電極３ａ、３ｂとの間に微少な空隙９ｃが存在することにより、積層セラミックコンデンサの内部応力を低減して焼成後や耐熱衝撃試験後におけるクラックを防止できる。
【００４３】
なお本発明では、焼成前のコンデンサ本体成形体２９の端面にセラミックスラリを塗布してセラミック層８を形成し、この後に外部電極ペーストを塗布して、コンデンサ本体成形体２９およびセラミック層８と外部電極３とを同時焼成して積層セラミックコンデンサを形成することもできる。
【００４４】
上記説明した製法において、誘電体グリーンシートは主成分である誘電体粉末とともに添加剤として、Ｍｇ、Ｍｎ、希土類元素の酸化物やガラス成分が混合される。この場合、添加剤をコロイド状にして混合すると誘電体スラリの分散性を高めることができる。このコロイドは本発明にかかるセラミックペーストについても適用できる。
【００４５】
また、本発明の製法では、誘電体グリーンシート２１の成形時に、有機フィルムなどの塗工基材上に塗布された誘電体スラリに超音波振動を与えることにより分散性が高まり、厚みばらつきや凝集体のない誘電体グリーンシート２１を容易に形成できる。
【００４６】
図４は、本発明にかかる積層セラミックコンデンサの他の態様のものであり、積層された内部電極層７の最上下層に接着する誘電体層５の厚みを厚くしたものである。
【００４７】
本発明のコンデンサ本体１では、積層された内部電極層７の最上下層に接着する誘電体層５の厚みを厚くすることにより、積層時の誘電体グリーンシート２１の厚みの減少を抑制できるとともに、内部電極層７と誘電体層５との間で最も熱膨張係数の差の大きい部分における誘電体層５の強化を図ることができ、これにより、デラミネーションとともクラックをも防止できる。
【００４８】
図５（ａ）（ｂ）は、本発明にかかる積層セラミックコンデンサの他の態様のものであり、誘電体層上の内部電極層の形状を変更したものであり、内部電極層の外部電極とは反対側の角部を切除したものである。内部電極層７の角の部分を切除した形状とすることにより、積層セラミックコンデンサの角部の磁器強度が高まり、誘電体層５との剥離やクラックを防止できる。さらに、図５（ｂ）に示すように、内部電極層７の主構成金属成分中に高融点の例えば、Ｍｎ、Ｍｏなどの異なる金属元素を含有させることにより、内部電極層７を焼成する際の収縮を抑制でき、かつ誘電体層５との接着力を高めることができる。
【００４９】
図６は、本発明にかかる積層セラミックコンデンサの他の態様のものであり、内部電極層の周縁部に凹凸を形成したものである。内部電極層７の周縁部を凹凸の形状とすることにより、外部電極３が内部電極層７の凹状に除かれた部分へ入り込み誘電体層５に対する内部電極層７の周縁部での接着力を高めることができ、これにより誘電体層との剥離を防止できる。なお、このような内部電極層７の形状は印刷スクリーンやめっき用マスクパターンを予め設計しておくことにより形成できる。
【００５０】
図７（ａ）、（ｂ）は、本発明にかかる積層セラミックコンデンサの他の態様のものであり、内部電極層の外部電極との接続端側に凹凸を形成したものである。内部電極層７のこの周縁部を凹凸の形状とすることにより、上記図６のパターンと同じように、内部電極層７と外部電極３との接着力を高めることができる。この場合、図７（ｂ）に示すように外部電極３との接続部側をそれ以外の領域よりも厚くすることにより、内部電極層７の耐酸化性を高め、かつ内部電極層７と外部電極３との電気的な接続性を高めることができる。
【実施例】
【００５１】
積層セラミックコンデンサを以下のようにして作製した。まず、表面に離型剤を有するステンレス基材上に表１に示す所定厚みのＮｉめっき膜を形成し、これを内部電極パターンとした。
【００５２】
次に、このめっき膜を粘着剤のついた有機フィルム上に転写し、この表面側に、平均粒径０．２μｍのチタン酸バリウムを主成分とする誘電体スラリを塗布した。この後、めっき膜側の有機フィルムを誘電体グリーンシートから剥がし、内部電極パターンを有する誘電体グリーンシートを作製した。誘電体グリーンシートの厚みは焼成後に表１に示す厚みになるように調整した。
【００５３】
次に、内部電極パターンを有する誘電体グリーンシートを１８０枚積層し、その上下面に内部電極パターンを印刷していない誘電体グリーンシートをそれぞれ２０枚積層し、減圧した後、プレス機を用いて温度６０℃、圧力１０７Ｐａ、時間１０分の条件で一括積層し、所定の寸法に切断した。
【００５４】
次に、積層成形体を１０℃／ｈの昇温速度で大気中で３００℃／ｈにて脱バインダ処理を行い、５００℃からの昇温速度が３００℃／ｈの昇温速度で、水素―窒素中、１１５０〜１２００℃で２時間焼成し、続いて３００℃／ｈの降温速度で１０００℃まで冷却し、窒素雰囲気中１０００℃で４時間再酸化処理をし、３００℃／ｈの降温速度で冷却し、コンデンサ本体を作製した。このコンデンサ本体の大きさは２×１．３×１．３ｍｍ３であった。このコンデンサ本体の端面は内部電極層が凹凸をなしていた。
【００５５】
次に、焼成したコンデンサ本体をバレル研磨した後、この本体の両端面に、前記誘電体グリーンシートと同じ組成のセラミックペースト（平均粒径０．１μｍの誘電体粉末）を塗布し、乾燥させた後、この表面側にＣｕ粉末とガラスを含んだ外部電極ペーストを塗布し、８５０℃で焼き付けを行い外部電極を形成した。その後、電解バレル機を用いて、この外部電極の表面に、順にＮｉメッキ及びＳｎメッキを行い、積層セラミックコンデンサを作製した。
【００５６】
上記作製した積層セラミックコンデンサは、断面の結晶組織観察において、内部電極層の凹凸に沿ってセラミック層が形成されていた。
【００５７】
なお、本発明について、図３〜７に示した構造の積層セラミックコンデンサについても上記の製法により試料Ｎｏ．２と同じ仕様で作製した。
【００５８】
比較例として、誘電体グリーンシート上の内部電極パターンの周辺にセラミックパターンを形成した従来の製法により試料を作製した。
【表１】
2006210590.tif 000003
【００５９】
こうして得られた積層セラミックコンデンサについて、焼成後のデラミネーションおよび静電容量を評価した。本発明の試料では誘電体層および内部電極層の厚みが２μｍ以下であっても、焼成後の試料についてデラミネーションは１００個中１個の不良もなく、内部電極層の凹凸差を１０μｍ以下とした試料（Ｎｏ．４）にショートが見られたものの、静電容量は１ｋＨｚ、測定電圧０．５Ｖｒｍｓの測定条件で１００個の平均で設計値に近い２．８〜９．８μＦを示した。また、本発明について、図３〜７に示した構造の積層セラミックコンデンサについて上記の製法により試料Ｎｏ．２と同じ仕様で作製したものは、内部電極層の有効面積の減少や誘電体層厚みが増えたことにより、静電容量は低くなったもののコンデンサ本体等にはデラミネーションは見られなかった。
【００６０】
一方、従来の製法により作製した試料では、誘電体層厚みが３μｍ、内部電極層厚みが１μｍの場合には、１００個中１個の不良もなく、静電容量は同じ条件で１００個の平均で設計値に近い２．８μＦを示したが、誘電体層および内部電極層の厚みが２μｍ以下ではデラミネーションの発生が見られた。
【図面の簡単な説明】
【００６１】
【図１】本発明の積層セラミックコンデンサの断面図である。
【図２】本発明の積層セラミックコンデンサの製法を示す工程図である。
【図３】本発明にかかる積層セラミックコンデンサの他の態様のものであり、凹部と外部電極との間に微少な空隙を形成したものである。
【図４】本発明にかかる積層セラミックコンデンサの他の態様のものであり、積層方向された内部電極層７の最上下層に接着する誘電体層５の厚みを厚くしたものである。
【図５】（ａ）は、本発明にかかる積層セラミックコンデンサの他の態様のものであり、誘電体層上の内部電極層の形状を変更したものであり、内部電極層の外部電極とは反対側の角部を切除したものである。（ｂ）は（ａ）の内部電極層に異種金属を含有させたものである。
【図６】本発明にかかる積層セラミックコンデンサの他の態様のものであり、内部電極層の周縁部に凹凸を形成したものである。
【図７】（ａ）は、本発明にかかる積層セラミックコンデンサの他の態様のものであり、内部電極層の外部電極との接続端側に凹凸を形成したものである。（ｂ）は（ａ）の内部電極層について端部を厚くしたものである。
【符号の説明】
【００６２】
１  コンデンサ本体
２  端面
３ａ、３ｂ  外部電極
５  誘電体層
７ａ、７ｂ  内部電極層
８  セラミック層
２１ 誘電体グリーンシート
２３  内部電極パターン
２９  コンデンサ本体成形体
【図１】
2006210590.tif 000004
【図２】
2006210590.tif 000005
【図３】
2006210590.tif 000006
【図４】
2006210590.tif 000007
【図５】
2006210590.tif 000008
【図６】
2006210590.tif 000009
【図７】
2006210590.tif 000010